(57)【特許請求の範囲】
【請求項１】
−５０重量％から９５重量％のジメチルスルホキシド（ＤＭＳＯ）；
−１重量％から３０重量％の少なくとも１種類のアミン；
−４重量％から１５重量％の添加水；及び
−０重量％から１０重量％の少なくとも１種類の添加剤（ただし添加剤は塩基を含まない）
から成る、ポリマーを部分的又は完全に溶解させるための組成物。
【請求項２】
前記アミンが、５００ダルトン未満の分子量を有する１級、２級又は３級アミンである請求項１に記載の組成物。
【請求項３】
前記アミンが、１個のアミン官能基及び少なくとも１個の酸素原子を含む請求項１または２に記載の組成物。
【請求項４】
前記アミンが、ヒドロキシアルキル及びアルコキシアルキルから選択される１個若しくは２個の基を含み、アルキルがメチル、エチル、プロピル又はブチルを表す請求項１から３のいずれか１項に記載の組成物。
【請求項５】
前記アミンが、モノエタノールアミン（ＭＥｏＡ）、ジエタノールアミン（ＤＥｏＡ）、プロパノールアミン（ＰｏＡ）、ブチル−イソプロパノールアミン（ＢｉＰｏＡ）、イソプロパノールアミン（ｉＰｏＡ）、２−［２−（３−アミノプロポキシ）エトキシ］エタノール、Ｎ−２−ヒドロキシエチルジエチレントリアミン、（３−メトキシ）プロピルアミン（ＭｏＰＡ）、３−イソプロポキシプロピルアミン（ＩＰＯＰＡ）及びトリエチルアミン（ＴＥＡ）から選択される請求項１から４のいずれか１項に記載の組成物。
【請求項６】
８０重量％から９０重量％のＤＭＳＯ、２重量％から９重量％のＭＥｏＡ及び５重量％から１５重量％の水を含む請求項１から５のいずれか１項に記載の組成物。
【請求項７】
前記ＤＭＳＯが、ＤＭＳＯと前記組成物と適合性であるアルコール類、エーテル類、エステル類から選択される、少なくとも１種類の他の非窒素系溶媒との混合物である請求項１から６のいずれか１項に記載の組成物。
【請求項８】
前記ＤＭＳＯが、ＤＭＳＯと少なくとも１種類の他の非窒素系溶媒との混合物であり、当該ＤＭＳＯ／非窒素系の溶媒重量比が９９／１から３０／７０である請求項１から７のいずれか１項に記載の組成物。
【請求項９】
前記ポリマーが熱可塑性ポリマー又は熱硬化性ポリマーである請求項１から８のいずれか１項に記載の組成物。
【請求項１０】
前記ポリマーがポリウレタンである請求項１から９のいずれか１項に記載の組成物。
【請求項１１】
プラスチックの成形で使用される装置表面に存在するポリマー残留物のクリーニング方法であって、前記ポリマー残留物で汚染された前記装置を環境温度から９０℃の温度で請求項１から１０のうちのいずれか１項に記載の少なくとも一つの組成物と接触させる段階を少なくとも一つ有する方法。
【請求項１２】
前記プラスチックの成形で使用される前記装置が鋳型、注入ノズル、押出スクリューである請求項１１に記載の方法。
【発明の詳細な説明】
【技術分野】
【０００１】
本発明は、プラスチック成形の分野に関するものであり、より具体的には成形、射出、射出成形、押出、押出成形及びプラスチックを成形するための他の技術の分野に関する。
【０００２】
より具体的には、本発明は、プラスチック成形業界で使用される各種装置のクリーニングに関するものである。これらの装置は例えば、鋳型、注入ノズル、押出スクリュー及び全ての部分であって、ある程度の高温とされて冷却されることで成形可能となる１以上のプラスチックとある程度長時間接触するようになる、最も一般的には金属部分（必ずしも金属であるとは限らない）である。
【背景技術】
【０００３】
プラスチック製の物品又は物体の成形などのこれらの成形操作の際、各種形状及びある程度大きいサイズのポリマー残留物が、鋳型に接触した状態で残り得る。特に、離型時には、鋳型を開けた時、ポリマー残留物が成形物から剥がれる可能性があり、鋳型の壁に付着する可能性がある。
【０００４】
押出スクリュー、注入ノズル及びプラスチックと接触するようになる成形装置のあらゆる部分にも同じことが当てはまる。鋳型、スクリュー、ノズルなどに付着しているこれら残留物を全てクリーニング、すなわち除去して、以後の成形、操作、押出操作などを行えるようにすることが必須である。
【０００５】
ポリマー残留物の除去を目的としたこれらのクリーニング操作は、今日最も一般的には、その残留物を１以上の溶媒又は溶媒混合物と接触させることで行われる。
【０００６】
これらの溶媒は最も一般的には有機溶媒であり、その中には、悪臭がしたり、ある程度有毒であり、環境に害を与え、その上特にはそのポリマー残留物のクリーニングを担当するユーザーに対して毒性かつ有害であるものがある。
【０００７】
これらの溶媒の多くは今日は、政府指令によって、又は従業員の健康保全を憂慮する製造者自体の決定によって直接に禁止されているか、禁止の方向となっている。
【０００８】
例えば、ポリウレタン製品を製造するのに使用される鋳型は通常、今日有害及び有毒であると考えられているジメチルホルムアミド（ＤＭＦ）でクリーニングされることが知られている。
【発明の概要】
【発明が解決しようとする課題】
【０００９】
従って、本発明の第１の目的は、今日使用されている溶媒より毒性が低く有害性が低い新規なポリマー残留物クリーニング用の製造物、製剤及び組成物、又は更には、環境及びユーザーに対して毒性がなく有害性もない残留物クリーニング用の製造物、製剤及び組成物を提供することにある。
【００１０】
本発明の別の目的は、公知であって今日使用されている溶媒より効率の高いポリマー残留物クリーニング用の製造物、製剤及び組成物を提供することにある。
【００１１】
さらに別の目的は、下記の本発明の説明において明らかになる。
【課題を解決するための手段】
【００１２】
ポリマークリーニング組成物として、ジメチルスルホキシド（ＤＭＳＯ）及び少なくとも１種類のアミンを含む混合物を用いることで、上記目的を少なくとも部分的に又は完全に達成することが可能であることがわかった。
【００１３】
本発明の組成物は、適宜に水及び／又は少なくとも１種類の添加剤とともにＤＭＳＯ及び少なくとも１種類のアミンを含み、そして好ましい態様ではそれらからなる。
【００１４】
より具体的には、本発明は、
−４０％から９５％のジメチルスルホキシド（ＤＭＳＯ）；
−１％から６０％の少なくとも１種類のアミン；
−０％から３０％の水；及び
−０％から１０％の少なくとも１種類の添加剤
を含む、好ましくはそれらからなる組成物に関するものである。
【発明を実施するための形態】
【００１５】
本発明の説明において、別段で明瞭に言及されていない限り、パーセント表示はいずれも重量基準で表したものである。
【００１６】
ＤＭＳＯは、無害及び無毒と考えられている溶媒である。さらに、それは多様な程度の純度で入手可能であり、高純度のＤＭＳＯは実質的に無臭であるか、控えめに言っても気分が悪くなるような臭いがない。１変形形態によれば、使用されるＤＭＳＯは有利には、少なくとも１種類の付臭剤によって臭いを付けることができる。
【００１７】
ある好ましい実施形態によれば、本発明による組成物は、
−５０％から９５％、好ましくは６０％から９７％のジメチルスルホキシド（ＤＭＳＯ）；
−１％から３０％、好ましくは２％から２０％の少なくとも１種類のアミン；
−０％から３０％の水、好ましくは０％から１５％の水；及び
−０％から１０％、好ましくは０％から５％の少なくとも１種類の添加剤
を含み、好ましくはこれらからなる。
【００１８】
本発明の組成物中に存在するアミンは、当業者に公知のいかなる種類のものであることもできる。しかしながら、５００ダルトン未満、好ましくは３００ダルトン未満、又は好ましくは２００ダルトン未満、さらに特に好ましくは１００ダルトン未満の分子量を有する１級、２級又は３級アミンは好ましい。１級又は２級アミンが好ましく、１級アミンが最も特に好ましい。
【００１９】
１個のアミン官能基を含むアミンが好ましい。少なくとも１個の酸素原子も含む、好ましくは１個若しくは２個の酸素原子も含むアミン類も好ましい。
【００２０】
これらの中で、ヒドロキシアルキル及びアルコキシアルキルから選択される１個又は２個の基を含むアミン類（アルキルはメチル、エチル、プロピル又はブチルを表す。）がさらに好ましい。最も特に好ましいものは、１個若しくは２個のヒドロキシエチル基及び／又はメトキシ基を含むアミン類である。１個若しくは２個のヒドロキシエチル基を有するアミン類が最も好ましい。
【００２１】
非限定的な例を挙げると、本発明による組成物で有利に使用可能なアミン類は、アルキルアルカノールアミン類、アルキルジアルカノールアミン類及びアルコキシアミン類から選択される。
【００２２】
１実施形態によれば、本発明の組成物で使用可能なアミン類の中で、非限定的な例として、モノエタノールアミン（ＭＥｏＡ）、ジエタノールアミン（ＤＥｏＡ）、プロパノールアミン（ＰｏＡ）、ブチル−イソプロパノールアミン（ＢｉＰｏＡ）、イソプロパノールアミン（ｉＰｏＡ）、２−［２−（３−アミノプロポキシ）エトキシ］エタノール、Ｎ−２−ヒドロキシエチルジエチレントリアミン、（３−メトキシ）プロピルアミン（ＭｏＰＡ）、３−イソプロポキシプロピルアミン（ＩＰＯＰＡ）及びトリエチルアミン（ＴＥＡ）を挙げることができる。
【００２３】
ある最も特に好ましい態様によれば、本発明による組成物は、モノエタノールアミン（ＭＥｏＡ）、ジエタノールアミン（ＤＥｏＡ）、プロパノールアミン（ＰｏＡ）及び（３−メトキシ）プロピルアミン（ＭｏＰＡ）から選択される、より好ましくはモノエタノールアミン（ＭＥｏＡ）及びジエタノールアミン（ＤＥｏＡ）から選択される少なくとも１種類のアミンを含む。
【００２４】
ＤＭＳＯ及び上記で定義したばかりのものなどの少なくとも１種類のアミンに加えて、本発明の組成物中の一定量の水の存在が、ポリマー残留物のさらにより効率的な溶解を可能とする上で有利であることがわかっている。
【００２５】
さらに、本発明の組成物中の水の存在は、当該組成物の結晶点を下げるというさらなる利点を有するものである。
【００２６】
従って、そしてさらに別の態様によれば、本発明は、
−４０％から９５％のジメチルスルホキシド（ＤＭＳＯ）；
−１％から６０％の少なくとも１種類のアミン；
−１％から３０％の水；及び
−０％から１０％の少なくとも１種類の添加剤
を含む、好ましくはそれらからなる組成物に関するものである。
【００２７】
ある好ましい実施形態において、本発明は、
−５０％から９５％、好ましくは６０％から９７％のジメチルスルホキシド（ＤＭＳＯ）；
−１％から３０％、好ましくは２％から２０％の少なくとも１種類のアミン；
−１％から３０％の水、好ましくは１％から１５％の水；及び
−０％から１０％、好ましくは０％から５％の少なくとも１種類の添加剤
を含む、好ましくはこれらからなる組成物に関するものである。
【００２８】
最後に、本発明による組成物は、当該分野で一般的に使用される１以上の添加剤を含むことができる。これらの添加剤は有利には、特異的又は固有のポリマークリーニング特性又はポリマー溶解特性を持たない。本発明による組成物中に存在し得る添加剤の中では、非限定的な例として、腐食防止剤、酸化防止剤、染料、芳香剤及び他の臭気マスク剤、安定剤、湿展剤などを挙げることができる。
【００２９】
腐食防止剤の中では、例えばカテコール、ナトリウムトリルトリアゾレート及びモルホリンを挙げることができる。
【００３０】
本発明によるポリマー残留物クリーニング用に特に好ましい組成物は、８０％から９０％のＤＭＳＯ、２％から９％のＭＥｏＡ及び５％から１５％、例えば約８％の水を含み、好ましくはそれらからなる。この組成物は、重量基準で数ｐｐｍから１％の腐食防止剤を含むこともできる。
【００３１】
さらに別の態様によれば、本発明の組成物は、ＤＭＳＯに代えて、ＤＭＳＯと少なくとも１種類の他の非窒素系溶媒との混合物を含むことができる。その非窒素系溶媒の中では、非限定的な例として、上記で説明したような組成物と適合性であるアルコール類、エーテル類、エステル類及び他の非窒素系溶媒を挙げることができる。
【００３２】
本発明の組成物中に存在するＤＭＳＯとの混合物を形成することができる前記追加の非窒素系溶媒の中では、モノ官能性及び／又はジ官能性のエステル類、詳細にはアルキルエステル類（「アルキル」は、１から６個の炭素原子を含む直鎖又は分岐の炭化水素系鎖を指す。）が好ましい。これらのエステル類は有利には、３から３０個の炭素原子を含む直鎖又は分岐のモノカルボン酸及び／又はジカルボン酸由来のものである。
【００３３】
最も特に好ましいものは、ギ酸、酢酸、プロピオン酸、酪酸、マレイン酸、コハク酸、グルタル酸、２−メチルグルタル酸などのメチル、エチル、プロピル及びブチルエステル、並びにあらゆる割合でのそれらの混合物である。
【００３４】
従って、ある好ましい実施形態では、本発明は、
−５０％から９５％、好ましくは６０％から９７％のジメチルスルホキシド（ＤＭＳＯ）／非窒素系溶媒混合物（その非窒素系溶媒はアルコール類、エーテル類及びエステル類から選択される。）；
−１％から３０％、好ましくは２％から２０％の少なくとも１種類のアミン；
−０％から３０％の水、好ましくは０％から１５％の水；及び
−０％から１０％、好ましくは０％から５％の少なくとも１種類の添加剤
を含む、好ましくはそれらからなる組成物に関するものである。
【００３５】
別の好ましい実施形態によれば、本発明は、
−５０％から９５％、好ましくは６０％から９７％のジメチルスルホキシド（ＤＭＳＯ）／非窒素系溶媒の混合物（その非窒素系溶媒はアルコール類、エーテル類及びエステル類から選択される。）；
−１％から３０％、好ましくは２％から２０％の少なくとも１種類のアミン；
−１％から３０％の水、好ましくは１％から１５％の水；及び
−０％から１０％、好ましくは０％から５％の少なくとも１種類の添加剤
を含む、好ましくはそれらからなる組成物に関するものである。
【００３６】
ＤＭＳＯ／非窒素系溶媒混合物を含む本発明による組成物では、ＤＭＳＯ／非窒素系溶媒の重量比が９９／１から３０／７０、好ましくは９０／１０及び４０／６０であることが好ましく、例えばその重量比は約５０／５０である。
【００３７】
本発明の組成物は、当業界で公知の方法に従ってそして例えばいずれかの順序で各種成分を簡単に混合することで製造することができる。しかしながら、前記の水が組成物中に存在する場合は、ＤＭＳＯ／水混合物にアミンを加えることが好ましい。有利には、ＤＭＳＯ／アミン類及び適宜に水の最終混合物に適宜の添加剤を加える。
【００３８】
別の態様によれば、本発明の主題は、ポリマーを部分的又は完全に溶解させるための、特にはポリマー残留物をクリーニングするための、上記で定義したものなどの組成物のうちの少なくとも一つの使用である。
【００３９】
「ポリマー残留物のクリーニング」という用語は、本発明の組成物によるポリマーの部分的又は完全な溶解を意味するものである。
【００４０】
部分的又は完全に溶解させることができるポリマーは、あらゆる種類の熱可塑性及び熱硬化性のものであり、特には熱可塑性のものである。
【００４１】
本発明の使用で標的とされるポリマーは、例えば、非限定的に、ポリ（ジフッ化ビニル）又はＰＶＤＦなどのフルオロポリマー類、アミド、イミド、アミド−アミド、ウレタン又はニトリル基を有するものなどの窒素系重縮合物、スルホン基を有するものなどの硫黄含有重縮合物などから選択される。
【００４２】
本発明の組成物は、ポリウレタン類、ポリアミド類、ポリアミド−イミド類、ポリエーテルスルホン類、ポリアクリロニトリル類などから選択されるポリマーのクリーニングに特に好適であり、詳細にはポリウレタン類の溶解、クリーニングに好適である。
【００４３】
本発明の組成物は、最も詳細には、これまでの選択溶媒が、特に欧州ガイドラインによって現在は禁止されているＤＭＦであるポリウレタン残留物のクリーニングに有効である。
【００４４】
ポリマー残留物のクリーニングの場合、本発明の組成物は、環境温度から９０℃の温度範囲で使用される。本発明による組成物の効率は、温度が低下すると急速に低下し、環境温度以下では、効率的なクリーニングに要する時間が比較的長くなることが明らかになっている。９０℃を超えると、当該クリーニング組成物は不快な蒸気を生じる可能性があるが、換気されたチャンバ又は密閉されたチャンバで用いることが可能であることから、クリーニング組成物の沸点で用いることが可能となる。
【００４５】
しかしながら、本発明による組成物を３０℃から７０℃の温度、例えば５０℃から６５℃の温度で用いることが好ましい。
【００４６】
さらに別の態様によれば、本発明は、前記で定義のプラスチックの成形に使用される装置表面に存在するポリマー残留物のクリーニング方法であって、前記ポリマー残留物で汚染された前記装置を上記で示した温度条件下に少なくとも一つの本発明による組成物と接触させる段階を少なくとも一つ有する方法に関するものである。
【００４７】
「接触させる」という用語は、クリーニングすべき装置を撹拌しながら又は撹拌を行わずに部分的又は完全に浸漬すること、或いはクリーニングすべき装置に例えばスプレーガン又はブラシなどによって各種圧力でクリーニング組成物をスプレーすることを意味するものである。変形形態として、接触させるとは、単に、クリーニング組成物に浸した布、スポンジ又はいずれか他の吸収／脱着材料によって拭くことであることができる。
【００４８】
上記で定義の接触は、例えばスパチュラ、スクレーパーなどの道具を用いる物理的クリーニングによって行っても良い。
【００４９】
次に、下記の実施例によって本発明を説明するが、これら実施例は性質上決して限定的ではなく、従って特許請求される本発明の範囲を制限することが可能であると理解することはできない。
【実施例】
【００５０】
実施例１：ＤＭＦ及びＤＭＳＯを用いるポリウレタン（ＰＵ）の溶解
靴底鋳型に由来するポリウレタン残留物を用いて、本発明を説明する試験を行った。
【００５１】
基準溶媒はＤＭＦであり、鋳型をクリーニングするには、それを通常は、６０℃としたＤＭＦ浴に数時間浸漬する。
【００５２】
この場合、試験は２０ｍＬガラス製フラスコで行う。インキュベータで約６０℃に予熱したクリーニング組成物（この場合、一方はＤＭＦであり、他方ではＤＭＳＯ単独である。）１０ｍＬを各フラスコに入れる。平行六面体形状（約１０×５×２ｍｍ）を有するポリウレタン（ＰＵ）のサンプルを各フラスコに入れる。フラスコを閉じ、６０℃のインキュベータ中で撹拌せずに放置する。
【００５３】
最初に、約２から３分間の浸漬後に、サンプルの膨潤を観察する。２５分後、ＰＵはＤＭＦにもＤＭＳＯにも溶解しない。ＤＭＦとＤＭＳＯの間に効率の差はその時間内で認められる。６０℃で１８時間後、ＰＵはＤＭＦ中で溶解し始めるが、ＤＭＳＯ中では何も生じない。従って、ＤＭＦの方がＤＭＳＯ単独より効果的である。
【００５４】
実施例２：ＤＭＳＯ／非窒素系溶媒混合物中でのポリウレタン（ＰＵ）の溶解
ＤＭＳＯ（９５．５％）及びジアセトンアルコール（４．５％）の混合物を用いて、実施例１と同じプロトコールを繰り返す。ＤＭＳＯでの場合のように、サンプル浸漬を１８時間行った後であっても、ＰＵの膨潤がＤＭＳＯ／ジアセトンアルコール混合物中で認められるが、溶解は認められない。
【００５５】
ＤＭＳＯ／ヘキシレングリコール混合物を用いて、同等の試験を行った。同様に、ヘキシレングリコールによって追加的な効率が提供されないことが認められる。この混合物はＤＭＳＯと同様に作用し、ＤＭＦより効率が低い。
【００５６】
ＤＭＳＯに非窒素系の酸素含有溶媒を加えても、ＤＭＳＯ単独の効率を高めることは可能とはならず、ＤＭＦによる溶解と比較して効果の低い溶液に留まっている。
【００５７】
実施例３：ＤＭＳＯ／ＭＥｏＡ混合物中でのポリウレタン（ＰＵ）の溶解
ＤＭＳＯ（９５．５％）及びモノエタノールアミン（４．５％）の混合物を用い、６０℃で１８時間の浸漬を行って、実施例１と同じプロトコールを繰り返す。
【００５８】
驚くべきことに、ＰＵサンプルがＤＭＳＯ／ＭＥｏＡ混合物に完全に溶解するが、ＤＭＦではそのサンプルはほとんど溶解開始しないことが認められる。
【００５９】
従って、ＤＭＳＯ／ＭＥｏＡ混合物はＤＭＦ単独と比較してかなり効率的である。
【００６０】
実施例４：水を添加した場合と添加しない場合でのＤＭＳＯ／ＭＥｏＡ混合物中でのポリウレタン（ＰＵ）の溶解
ＤＭＳＯ／ＭＥｏＡ（９５．５％／４．５％）組成物及びＤＭＳＯ／ＭＥｏＡ／水（８７．５％／４．５％／８％）組成物を比較しながら、実施例１と同じプロトコールを繰り返す。
【００６１】
６０℃で４時間後、ＰＵはＤＭＳＯ／ＭＥｏＡ／水混合物中に完全に溶解するが、ＤＭＳＯ／ＭＥｏＡ（９５．５％／４．５％）混合物には溶解しない。
【００６２】
従って、ＤＭＳＯ／ＭＥｏＡ／水混合物はＤＭＳＯ／ＭＥｏＡ混合物と比較してかなり効率的である。
【００６３】
実施例５：ポリウレタン（ＰＵ）の溶解に対するＤＭＳＯ中の窒素系溶媒の割合の影響
さらに実施例１に記載のプロトコールにより、ＤＭＳＯ中のＭＥｏＡの濃度を１％から５％に変えながら、ＰＵサンプル溶解試験を行う。
【００６４】
ＤＭＳＯ中のＭＥｏＡの量が増えるに連れて、ＰＵの溶解が早くなることが認められる。
【００６５】
さらに、６０℃で１時間後には混合物中の懸濁状態のＰＵのフレークがすでに認められ始めているが、ＤＭＦ及びＤＭＳＯのいずれでも効果が認められない（サンプルの膨潤以外は）ことから、ＤＭＦ単独と比較してＤＭＳＯ＋１％ＭＥｏＡ混合物の方が効率的である。
【００６６】
６０℃で４８時間後、ＰＵはＤＭＳＯ＋１％ＭＥｏＡ混合物中で完全に溶ける。ＤＭＳＯにＭＥｏＡを加えると（１％から５％）、ＤＭＳＯ単独の場合と比較してＰＵの溶媒が明瞭に増加する。ＤＭＳＯ＋ＭＥｏＡ混合物の方がＤＭＦより効率的である。
【００６７】
実施例６：ＤＭＳＯ系クリーニング組成物中での水の存在下での結晶点の低下
ＤＭＳＯの結晶点は１８．５℃であり、冬にはしばしば貯蔵及び取り扱い上の問題を引き起こす。
【００６８】
ＤＭＳＯ（９５％）＋ＭＥｏＡ（５％）混合物の結晶点は約１５℃である。この結晶点は、組成物に水を加えることでさらに低下させることができる。
【００６９】
ＤＭＳＯに８重量％の水を加え、次にＭＥｏＡ（上記混合物中５重量％）を加えることで試験を行う。この混合物の結晶点は−２．９℃と測定されるが、ＤＭＳＯ／水（９２％／８％）混合物は０℃に近い結晶点を有する。
【００７０】
本実施例のプロトコールに従い、このＤＭＳＯ／ＭＥｏＡ／水（すなわち８７．６％／４．８％／７．６％）混合物に関して溶解試験を行う。
【００７１】
６０℃で３時間後、ＰＵサンプルはこの混合物に完全に溶解するが、ＤＭＳＯ／ＭＥｏＡ（９５％／５％）混合物中では溶解が始まったのみであり、ＤＭＦでは溶解は認められず、ＤＭＳＯ／ＭＥｏＡ混合物への水の添加によってＰＵの溶解が促進される。
【００７２】
実施例７：ＤＭＳＯ／ＭＥｏＡ／水混合物中のポリウレタン（ＰＵ）の溶解に対する水含有量の影響
水含有量を変えてＤＭＳＯ／ＭＥｏＡ／水組成物を比較しながら、実施例１と同じプロトコールを繰り返す。
【００７３】
６０℃で７時間後、結果は下記の通りである。
【００７４】
−９１．５％ＤＭＳＯ／４．５％ＭＥｏＡ／４％水：ポリマーは完全には溶解しない。
【００７５】
−８７．５％ＤＭＳＯ／４．５％ＭＥｏＡ／８％水：ポリマーは完全に溶解する。
【００７６】
−８０．５％ＤＭＳＯ／４．５％ＭＥｏＡ／１５％水：ポリマーの溶解は始まったばかりである。
【００７７】
−７０．５％ＤＭＳＯ／４．５％ＭＥｏＡ／２５％水：ポリマーの溶解がない。
【００７８】
−４５．５％ＤＭＳＯ／４．５％ＭＥｏＡ／５０％水：ポリマーの溶解がない。
【００７９】
従って、１５％以下の水含有量が、ＤＭＳＯ／ＭＥｏＡ／水組成物の溶解効率を大幅に高めると結論づけることができる。
【００８０】
実施例８：ＤＭＳＯ／非窒素系溶媒／ＭＥｏＡ／水混合物中でのポリウレタン（ＰＵ）の溶解
ＤＭＳＯ（５０重量％）及びグルタル酸ジメチル（５０重量％）の混合物を用いて、実施例１と同じプロトコールを繰り返す。ＤＭＳＯでの場合のように、ＤＭＳＯ／２−メチルグルタル酸ジメチル混合物中でＰＵの膨潤が認められるが、サンプルを１８時間浸漬した後であっても溶解は認められない。
【００８１】
ＤＭＳＯ／２−メチルグルタル酸ジメチル／ＭＥｏＡ／水（４４．５重量％−４４．５重量％−３重量％−８重量％）混合物を用いて、同等の試験を行った。ＰＵサンプルを１８時間浸漬した後、それは完全に溶解する。
【００８２】
本発明の条件下で、ＤＭＳＯ／非窒素系溶媒混合物にＭＥｏＡ及び水を加えることで、ＤＭＳＯ／非窒素系溶媒混合物単独の場合と比較して、有効性を明瞭に向上させることが可能となる。